СПОСОБ ПОЛУЧЕНИЯ МНОГОСЛОЙНОГО КЛЕЯЩЕГОСЯ ЛАМИНИРОВАННОГО МАТЕРИАЛА

1. Способ непрерывного изготовления многослойного самоклеящегося ламинированного материала, включающий следующие стадии:
а. получение полотна, имеющего первую поверхность, определяемую слоем клеящего вещества, и вторую поверхность, определяемую разделительным покрытием;
b. продольное разрезание полотна с получением первой части и второй части, где каждая часть имеет первую поверхность, определяемую слоем клеящего вещества и вторую поверхность, определяемую разделительным покрытием;
с. расположение первой части и второй части таким образом, что слой клеящего вещества первой части обращен к слою клеящего вещества второй части по всей длине первой и второй частей, и
d. совместное ламинирование первой части и второй части с получением соединенных слоев клеящего вещества первой и второй частей;
в котором полученный ламинированный материал включает первое разделительное покрытие, определяющее первую внешнюю поверхность, второе разделительное покрытие, определяющее вторую внешнюю поверхность, и слой клеящего вещества расположенный между первым и вторым разделительными покрытиями.
2. Способ по п.1, в котором стадия расположения первой и второй частей дополнительно включает:
а. поворот первой части, где при повороте происходит смена направления и положения первой части таким образом, что слой клеящего вещества обращен в сторону, противоположную положению, занимаемому им до поворота;
b. поворот второй части, где при повороте происходит смена направления и положения второй части таким образом, что слой клеящего вещества обращен в сторону, противоположную положению, занимаемому им до поворота, и
с. повторный поворот второй части, где при повороте происходит смена направления и положения второй части таким образом, что слой клеящего вещества обращен в сторону, противоположную положению, занимаемому им до повторного поворота второй части;
при этом после поворота направление второй части совпадает с направлением первой части и
после поворота слой клеящего вещества второй части обращен к слою клеящего вещества первой части.
3. Способ по п.2, в котором:
а. стадия поворота первой части дополнительно включает транспортировку первой части через повернутый на 45 градусов прокатный валок;
b. стадия поворота второй части дополнительно включает транспортировку второй части через повернутый на 90 градусов прокатный валок, и
с. стадия повторного поворота второй части дополнительно включает транспортировку второй части через повернутый на 45 градусов прокатный валок.
4. Способ по п.1, в котором стадия расположения первой и второй частей дополнительно включает:
а. по меньшей мере однократный поворот первой части, где при повороте происходит смена направления и положения первой части таким образом, что слой клеящего вещества обращен в сторону, противоположную положению, занимаемому им до поворота; и
b. по меньшей мере однократный поворот второй части, где при повороте происходит смена направления и положения второй части таким образом, что слой клеящего вещества обращен в сторону, противоположную положению, занимаемому им до поворота,
при этом первую часть и вторую часть поворачивают неравное количество раз таким образом, что по завершении поворота частей, направление второй части совпадает с направлением первой части, и слой клеящего вещества второй части обращен к слою клеящего вещества первой части.
5. Способ по п.4, в котором:
а. по меньшей мере однократный поворот первой части дополнительно включает транспортировку первой части через один или более повернутых на 45 градусов прокатных валков и
b. по меньшей мере однократный поворот второй части дополнительно включает транспортировку второй части через один или более повернутых на 45 градусов прокатных валков.
6. Способ непрерывного изготовления многослойного самоклеящегося ламинированного материала, включающий следующие стадии:
а. получение полотна, имеющего первую поверхность, определяемую слоем клеящего вещества и вторую поверхность, определяемую разделительным покрытием;
b. продольное разрезание полотна с получением первой части и второй части, где каждая часть имеет первую поверхность, определяемую слоем клеящего вещества, и вторую поверхность, определяемую разделительным покрытием;
с. ламинирование несущей пленки на слой клеящего вещества первой части;
d. удаление разделительного покрытия с ламинированного материала, полученного на стадии (с), с раскрытием слоя клеящего вещества первой части;
е. расположение ламинированного материала, полученного на стадии (d), и второй части таким образом, что открытый слой клеящего вещества ламинированного материала, полученного на стадии (d), обращен к слою клеящего вещества второй части, и
f. ламинирование второй части на ламинированный материал, полученный на стадии (d), при котором слой клеящего вещества ламинированного материала, полученного на стадии (d), совмещен со слоем клеящего вещества второй части;
при этом готовый ламинированный материал включает первый слой, включающий несущую пленку, второй слой, включающий слои клеящего вещества, и третий слой, включающий разделительное покрытие.
7. Способ по п.6 в котором стадия расположения ламинированного материала, полученного на стадии (d), и второй части дополнительно включает:
а. поворот второй части, где при повороте происходит смена направления и положения второй части таким образом, что слой клеящего вещества обращен в сторону, противоположную положению, занимаемому им до поворота, и
b. поворот ламинированного материала, полученного на стадии (d), где при повороте ламинированного материала, полученного на стадии (d), происходит смена направления и положения таким образом, что слой клеящего вещества обращен в сторону, противоположную положению, занимаемому им до поворота,
при этом после поворота направление ламинированного материала, полученного на стадии (d), совпадает с направлением второй части и
после поворота слой клеящего вещества ламинированного материала, полученного на стадии (d), обращен к слою клеящего вещества второй части.
8. Способ по п.7, в котором:
а. стадия поворота второй части дополнительно включает транспортировку второй части через повернутый на 45 градусов прокатный валок и
b. стадия поворота ламинированного материала, полученного на стадии (d), дополнительно включает транспортировку ламинированного материала, полученного на стадии (d), через повернутый на 45 градусов прокатный валок.
9. Способ по п.6, в котором стадия расположения ламинированного материала, полученного на стадии (d), и второй части дополнительно включает поворот ламинированного материала, полученного на стадии (d), и второй части при помощи одного или более прокатных валков, и при этом перед ламинированием ламинированный материал, полученный на стадии (d), и вторую часть поворачивают одинаковое количество раз.
10. Способ по п.9, в котором по меньшей мере один из одного или более прокатных валков представляет собой повернутый на 45 градусов прокатный валок.
11. Способ непрерывного изготовления многослойного самоклеящегося ламинированного материала, включающий следующие стадии:
а. получение полотна, имеющего первую поверхность, определяемую слоем клеящего вещества, и вторую поверхность, определяемую разделительным покрытием;
b. продольное разрезание полотна на множество частей, где каждая из множества частей имеет первую поверхность, определяемую слоем клеящего вещества, и вторую поверхность, определяемую разделительным покрытием;
с. ламинирование несущей пленки на слой клеящего вещества первой части множества частей;
d. удаление разделительного покрытия с ламинированного материала, полученного на стадии (с), с раскрытием слоя клеящего вещества первой части;
е. расположение ламинированного материала, полученного на стадии (d), и следующей части из множества частей таким образом, что открытый слой клеящего вещества ламинированного материала, полученного на стадии (d), обращен к слою клеящего вещества следующей части;
f. ламинирование следующей части на ламинированный материал, полученный на стадии (d), при котором слой клеящего вещества ламинированного материала, полученного на стадии (d), совмещен со слоем клеящего вещества следующей части;
g. удаление разделительного покрытия с ламинированного материала, полученного на стадии (f), с раскрытием слоя клеящего вещества, нанесенного на следующую часть, и
h. повторное выполнение стадий (е)-(g), приводящее к получению множества ламинированных слоев;
при этом стадию (g) не выполняют с последней ламинированной частью множества частей, так что в результате готовый ламинированный материал включает первый слой, включающий несущую пленку, второй слой включающий слои клеящего вещества, и третий слой, включающий разделительное покрытие.
12. Способ по п.11, в котором стадия (е) дополнительно включает по меньшей мере двукратный поворот следующей части, где при каждом повороте происходит изменение направления и положения следующей части таким образом, что слой клеящего вещества обращен в сторону, противоположную его положению до поворота, и при этом, после последнего поворота, направление следующей части совпадает с направлением ламинированного материала, полученного на стадии (d), и после последнего поворота слой клеящего вещества следующей части обращен к слою клеящего вещества ламинированного материала, полученного на стадии (d).
13. Способ по п.12, в котором стадия по меньшей мере двукратного поворота следующей части дополнительно включает транспортировку второй части через повернутый на 45 градусов прокатный валок.
14. Способ по п.11 в котором общее количество ламинированных слоев клеящего вещества составляет по меньшей мере два слоя.